(57)【特許請求の範囲】
【請求項１】
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（１）で示される有機珪素封止化合物と、炭化水素系溶剤及び／又は極性水溶性有機化合物との混合物をマイクロリアクター中に導入し、酸触媒を用いずに、該マイクロリアクター中で混合しながら連続的に反応を行い、下記式（２）で表されるシリコーン樹脂を得ることを特徴とするシリコーン樹脂の製造方法。
Ｒ13ＳｉＹ・・・（１）
（式中、Ｙはハロゲン原子又は酸基であり、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
（Ｒ13ＳｉＯ1/2）p（ＳｉＯ4/2）q・・・（２）
（式中、Ｒ1は上記と同じ。ｐ、ｑは０．２≦ｐ≦１．５、０＜ｑ≦１で、０．２≦ｐ／ｑ≦１．０を満たす正数である。）
【請求項２】
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（３）で示される有機珪素化合物と、炭化水素系溶剤及び／又は極性水溶性有機化合物との混合物をマイクロリアクター中に導入し、酸触媒を用いずに、該マイクロリアクター中で混合し連続的に反応を行い、続けて、上記で得られた反応物混合液を別のマイクロリアクターの一方の流路より、下記一般式（４）で示される有機珪素封止化合物と、炭化水素系溶剤及び／又は極性水溶性有機化合物との混合物を別のマイクロリアクターの更なる一方の流路より該マイクロリアクター中に導入し、混合しながら連続的に反応を行い、下記式（５）で表されるシリコーン樹脂を得ることを特徴とするシリコーン樹脂の製造方法。
Ｒ24-mＳｉＹm・・・（３）
（式中、Ｙはハロゲン原子又は酸基であり、Ｒ2はそれぞれ独立して、水素原子又は水酸基、アルコキシ基、アルコキシシリル基、炭素数１〜１０の非置換もしくは置換のアルキル基、炭素数５〜１０の非置換もしくは置換のシクロアルキル基、炭素数６〜１０の非置換もしくは置換のアリール基、及び不飽和基，エポキシ基，アミノ基，メルカプト基もしくはハロゲン原子を有する基からなる群から選ばれる１種の基であり、ｍは２又は３である。）
Ｒ13ＳｉＹ2・・・（４）
（式中、Ｙ2はハロゲン原子、水酸基、−ＯＲ7基又は−ＯＳｉＲ83基であり、Ｒ7及びＲ8はそれぞれ独立に水素原子又は一価の炭化水素基であり、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
（Ｒ13ＳｉＯ1/2）a−（Ｒ22ＳｉＯ2/2）b−（Ｒ2ＳｉＯ3/2）c−（ＳｉＯ4/2）d
・・・（５）
（式中、Ｒ1、Ｒ2は上記と同じ、ａ、ｂ、ｃ及びｄはそれぞれ０．２≦ａ≦１．５、０≦ｂ、０≦ｃ、０＜ｂ＋ｃ、０＜ｄ≦１、０．２≦ａ／ｄ≦１．５、０≦ｂ／ｄ≦５、０≦ｃ／ｄ≦５を満たす正数である。）
【請求項３】
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（６）で示される有機珪素化合物及び下記一般式（４）で示される有機珪素封止化合物と、炭化水素系溶剤及び／又は極性水溶性有機化合物との混合物をマイクロリアクター中に導入し、酸触媒を用いずに、該マイクロリアクター中で混合し連続的に反応を行い、下記式（５）で表されるシリコーン樹脂を得ることを特徴とするシリコーン樹脂の製造方法。
Ｒ13ＳｉＹ2・・・（４）
（式中、Ｙ2はハロゲン原子、水酸基、−ＯＲ7基又は−ＯＳｉＲ83基であり、Ｒ7及びＲ8はそれぞれ独立に水素原子又は一価の炭化水素基、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
Ｒ24-mＳｉＹ2m・・・（６）
（式中、Ｙ2は前記と同じ、Ｒ2はそれぞれ独立して、水素原子又は水酸基、アルコキシ基、アルコキシシリル基、炭素数１〜１０の非置換もしくは置換のアルキル基、炭素数５〜１０の非置換もしくは置換のシクロアルキル基、炭素数６〜１０の非置換もしくは置換のアリール基、及び不飽和基、エポキシ基、アミノ基、メルカプト基もしくはハロゲン原子を有する基からなる群から選ばれる１種の基であり、ｍは２又は３である。ただし、式（４）及び式（６）で示される有機珪素化合物混合物のＹ2の全部もしくは一部がハロゲン原子又は酸基である。）
（Ｒ13ＳｉＯ1/2）a−（Ｒ22ＳｉＯ2/2）b−（Ｒ2ＳｉＯ3/2）c−（ＳｉＯ4/2）d
・・・（５）
（式中、Ｒ1、Ｒ2は前記と同じ、ａ、ｂ、ｃ及びｄはそれぞれ０．２≦ａ≦１．５、０≦ｂ、０≦ｃ、０＜ｂ＋ｃ、０＜ｄ≦１、０．２≦ａ／ｄ≦１．５、０≦ｂ／ｄ≦５、０≦ｃ／ｄ≦５を満たす正数である。）
【請求項４】
前記マイクロリアクターが、断面積２ｍｍ2以下の流路を持つことを特徴とする請求項１〜３のいずれか１項に記載のシリコーン樹脂の製造方法。
【請求項５】
前記マイクロリアクターが、直径３ｍｍ以下のプラスチック製チューブをチューブコネクターで結合して、流路としたものであることを特徴とする請求項１〜４のいずれか１項に記載のシリコーン樹脂の製造方法。
【請求項６】
前記マイクロリアクターを反応段階に応じ単独又は多段に配置したことを特徴とする請求項１〜５のいずれか１項に記載のシリコーン樹脂の製造方法。
【請求項７】
前記有機珪素封止化合物が、トリメチルクロロシラン、ジメチルビニルクロロシラン、フェニルジメチルクロロシラン、トリフェニルクロロシラン及びジフェニルメチルクロロシランから選ばれる１種以上である請求項１〜６のいずれか１項に記載のシリコーン樹脂の製造方法。
【請求項８】
前記炭化水素系溶剤が、トルエン、キシレン、直鎖状炭化水素及び分岐状炭化水素から選ばれる１種以上である請求項１〜７のいずれか１項に記載のシリコーン樹脂の製造方法。
【請求項９】
前記極性水溶性有機化合物が、炭素数１〜１２のアルコールの１種以上である請求項１〜８のいずれか１項に記載のシリコーン樹脂の製造方法。
【請求項１０】
前記アルコールが、イソプロパノール、メタノール及びエタノールから選ばれる１種以上である請求項９記載のシリコーン樹脂の製造方法。
【発明の詳細な説明】
【技術分野】
【０００１】
本発明は、マイクロリアクター装置を用いた水ガラスを出発原料とするシリコーン樹脂の製造方法に関する。
【背景技術】
【０００２】
ＭＱレジンと称される一群のオルガノポリシロキサンは公知である。製造方法としては、バッチ法が主であり（米国特許第２６７６１８２号明細書、米国特許第２８１４６０１号明細書、米国特許第５３９１６７３号明細書、特開昭６３−２５６６２８号公報：特許文献１〜４）、一部、連続法も知られている（特開２００１−１９２４５３号公報：特許文献５）。
【０００３】
ＭＱレジンは、シロキサン鎖の中にＭ単位（Ｒ3ＳｉＯ1/2）（Ｒは一価の有機基、以下同じ）とＱ単位（ＳｉＯ2）を持つことが特徴で、一般にＱ単位を含むものが溶剤不溶性である中で、トルエンのような溶剤に可溶なシリコーンレジンとして特徴付けられる。目的によって、Ｄ単位（Ｒ2ＳｉＯ2/2）、Ｔ単位（ＲＳｉＯ3/2）を原料として併用し、構造中に入れることや、Ｒの一価の有機基を種々変化させ得ることは、前掲の文献に詳述されている。
【０００４】
このようなＭＱレジンは、皮膜形成性や相溶性に優れ、シリコーン粘着剤、化粧品基材、液体射出成形材、離型剤等の主原料として、またシリコーンゴムの強度向上用成分として、広く使用されている。
【０００５】
ＭＱレジンの製法で出発Ｑ単位材料が水ガラスの場合、バッチ式、連続法にかかわらず、これらの製造方法はいずれも、以下の工程を経て行われる。
水ガラスを水性媒体中、酸の存在下で重合してシリカヒドロゾルを形成し、このシリカヒドルゾルの進みすぎる重合を極性水溶性有機化合物で抑制する工程、更に、水と炭化水素系溶剤とからなる反応媒体中で、重合を抑制したシリカヒドロゾルを有機珪素封止化合物で封止してＭＱレジンを形成する工程、更に、反応混合物を、水性相とＭＱレジンを含む有機相とに分離させる工程、ＭＱレジンが残留シラノール基を含有している場合、該シラノール基をアルカリ触媒の存在下で縮合するか、該シラノール基をシラザン類及びハロゲン化シラン類の１種以上と反応させることにより、残留シラノール基の量を減らす工程などが行われ、更に必要に応じ、有機相を分離する工程後、又は残留シラノールを低減する工程、あるいは残留シラノールを低減後に、更にＭＱレジンを含む有機相を濃縮する工程が行われる。
【０００６】
しかしながら、バッチ式においては、バッチ毎にＭ単位とＱ単位の比率が異なったり、残存シラノール量が異なったり、重合度が異なるなどのばらつきが発生する。このバッチ毎にばらついたＭＱレジンを用いたシリコーン粘着剤において、その粘着特性にばらつきが生じる場合がある。
【０００７】
更に、バッチ式で酸触媒の添加を行わずにＭＱレジンの製造を行った場合、シリカヒドロゾル形成時にシラノール基の封鎖が十分に進行せず、シリカヒドロゾルの重合が進み、水にも炭化水素系溶剤にも不溶のシリカ単体となり、目的とするＭＱレジンが得られない。
【０００８】
特許文献４記載のＭＱレジンを連続法で製造する方法では、バッチ式で行う製造工程と同様の工程を、酸触媒を用いて連続的に行うことにより、ＭＱレジンが得られることが例示されているが、酸触媒を用いずに製造することについては触れられていない。
【０００９】
更に、特許文献３においては、その流路径についても触れられておらず、流路径が大きな場合、酸触媒を用いない方法にて製造されたシリカヒドロゾルの封止は不安定であり、シリカヒドロゾルの重合が進み、水にも炭化水素系溶剤にも不溶のシリカ単体となり、目的とするＭＱレジンが得られない。
【００１０】
また、近年環境問題が大きく取り上げられ、工業廃水の水質の管理が非常に重要になってきている。廃水への有機成分は、炭化水素系溶剤、未反応原料とその副生物がその主成分であり、これらの排出を最少とするプロセスが必要とされている。
【００１１】
この場合、従来の水ガラス法の問題点は下記の通りである。
（ｉ）廃水のＢＯＤ負荷が大きい。水と相溶性のよい極性水溶性有機化合物の使用が原因で極性水溶性有機化合物は水層に溜まり、極性水溶性有機化合物の回収コストも大きい。
（ｉｉ）Ｍ単位の配合が大過剰であり、原材料使用効率が悪い。
（ｉｉｉ）シロキサン収率が悪い。
（ｉｖ）反応が多段で、設備効率が悪い。
（ｖ）配合Ｍ／Ｑと製品Ｍ／Ｑに差があり、製品のコントロールが難しい。
（ｖｉ）多量の酸を使用するため、ろ過に負担がかかり、中和後に生じる多量の中和塩の処理が必要である。
【００１２】
上記問題点を大幅に改善した水ガラスを出発原料とするオルガノポリシロキサン（ＭＱレジン）の製造方法が求められている。
【先行技術文献】
【特許文献】
【００１３】
【特許文献１】米国特許第２６７６１８２号明細書
【特許文献２】米国特許第２８１４６０１号明細書
【特許文献３】米国特許第５３９１６７３号明細書
【特許文献４】特開昭６３−２５６６２８号公報
【特許文献５】特開２００１−１９２４５３号公報
【発明の概要】
【発明が解決しようとする課題】
【００１４】
本発明は、上記問題点に鑑みなされたもので、シリカヒドロゾル形成時に、酸触媒、及び場合により極性水溶性有機化合物を使用せず、有機珪素封止化合物でシリカヒドロゾルを封止することにより、廃棄物が少なく、効率よく、所定の構造を持つＭＱレジンを得る製造方法を提供することを目的とする。
【課題を解決するための手段】
【００１５】
本発明者らは、前記目的を達成すべく、鋭意研究検討した結果、マイクロリアクターを用いたシリコーン樹脂（ＭＱレジン）の製造方法を発明するに至った。
即ち、シリコーン樹脂（ＭＱレジン）の製造方法として、マイクロリアクターを用いることにより、酸触媒、及び場合により極性水溶性有機化合物を使用せず、廃棄物が少なく、効率よく、所定の構造を持つＭＱレジンが得られることを知見し、本発明をなすに至った。
【００１６】
従って、本発明は、下記に示すマイクロリアクターを用いたシリコーン樹脂の製造方法を提供する。
〔１〕
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（１）で示される有機珪素封止化合物と、炭化水素系溶剤及び／又は極性水溶性有機化合物との混合物をマイクロリアクター中に導入し、酸触媒を用いずに、該マイクロリアクター中で混合しながら連続的に反応を行い、下記式（２）で表されるシリコーン樹脂を得ることを特徴とするシリコーン樹脂の製造方法。
Ｒ13ＳｉＹ・・・（１）
（式中、Ｙはハロゲン原子又は酸基であり、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
（Ｒ13ＳｉＯ1/2）p（ＳｉＯ4/2）q・・・（２）
（式中、Ｒ1は上記と同じ。ｐ、ｑは０．２≦ｐ≦１．５、０＜ｑ≦１で、０．２≦ｐ／ｑ≦１．０を満たす正数である。）
〔２〕
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（３）で示される有機珪素化合物と、炭化水素系溶剤及び／又は極性水溶性有機化合物との混合物をマイクロリアクター中に導入し、酸触媒を用いずに、該マイクロリアクター中で混合し連続的に反応を行い、続けて、上記で得られた反応物混合液を別のマイクロリアクターの一方の流路より、下記一般式（４）で示される有機珪素封止化合物と、炭化水素系溶剤及び／又は極性水溶性有機化合物との混合物を別のマイクロリアクターの更なる一方の流路より該マイクロリアクター中に導入し、混合しながら連続的に反応を行い、下記式（５）で表されるシリコーン樹脂を得ることを特徴とするシリコーン樹脂の製造方法。
Ｒ24-mＳｉＹm・・・（３）
（式中、Ｙはハロゲン原子又は酸基であり、Ｒ2はそれぞれ独立して、水素原子又は水酸基、アルコキシ基、アルコキシシリル基、炭素数１〜１０の非置換もしくは置換のアルキル基、炭素数５〜１０の非置換もしくは置換のシクロアルキル基、炭素数６〜１０の非置換もしくは置換のアリール基、及び不飽和基，エポキシ基，アミノ基，メルカプト基もしくはハロゲン原子を有する基からなる群から選ばれる１種の基であり、ｍは２又は３である。）
Ｒ13ＳｉＹ2・・・（４）
（式中、Ｙ2はハロゲン原子、水酸基、−ＯＲ7基又は−ＯＳｉＲ83基であり、Ｒ7及びＲ8はそれぞれ独立に水素原子又は一価の炭化水素基であり、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
（Ｒ13ＳｉＯ1/2）a−（Ｒ22ＳｉＯ2/2）b−（Ｒ2ＳｉＯ3/2）c−（ＳｉＯ4/2）d
・・・（５）
（式中、Ｒ1、Ｒ2は上記と同じ、ａ、ｂ、ｃ及びｄはそれぞれ０．２≦ａ≦１．５、０≦ｂ、０≦ｃ、０＜ｂ＋ｃ、０＜ｄ≦１、０．２≦ａ／ｄ≦１．５、０≦ｂ／ｄ≦５、０≦ｃ／ｄ≦５を満たす正数である。）
〔３〕
少なくとも２つの流路を有し、各流路の断面積がそれぞれ１０ｍｍ2以下であるマイクロリアクター装置を用いたシリコーン樹脂の製造方法であって、一方の流路より水ガラス水溶液（ＳｉＯ2／Ｎａ2Ｏ水溶液）を、もう一方の流路より水と混合したときに酸を発生する下記一般式（６）で示される有機珪素化合物及び下記一般式（４）で示される有機珪素封止化合物と、炭化水素系溶剤及び／又は極性水溶性有機化合物との混合物をマイクロリアクター中に導入し、酸触媒を用いずに、該マイクロリアクター中で混合し連続的に反応を行い、下記式（５）で表されるシリコーン樹脂を得ることを特徴とするシリコーン樹脂の製造方法。
Ｒ13ＳｉＹ2・・・（４）
（式中、Ｙ2はハロゲン原子、水酸基、−ＯＲ7基又は−ＯＳｉＲ83基であり、Ｒ7及びＲ8はそれぞれ独立に水素原子又は一価の炭化水素基、Ｒ1はそれぞれ独立に水素原子、炭素数１〜１８の非置換もしくは置換の、アルキル基、シクロアルキル基、アルケニル基、シクロアルケニル基、アルキニル基、シクロアルキニル基、アリール基、ヘテロアリール基、アルキルシリル基、アルキルシロキシ基、シリルアルキル基、アルキルシリルアルキル基、シリル基、又はシロキシ基である。）
Ｒ24-mＳｉＹ2m・・・（６）
（式中、Ｙ2は前記と同じ、Ｒ2はそれぞれ独立して、水素原子又は水酸基、アルコキシ基、アルコキシシリル基、炭素数１〜１０の非置換もしくは置換のアルキル基、炭素数５〜１０の非置換もしくは置換のシクロアルキル基、炭素数６〜１０の非置換もしくは置換のアリール基、及び不飽和基、エポキシ基、アミノ基、メルカプト基もしくはハロゲン原子を有する基からなる群から選ばれる１種の基であり、ｍは２又は３である。ただし、式（４）及び式（６）で示される有機珪素化合物混合物のＹ2の全部もしくは一部がハロゲン原子又は酸基である。）
（Ｒ13ＳｉＯ1/2）a−（Ｒ22ＳｉＯ2/2）b−（Ｒ2ＳｉＯ3/2）c−（ＳｉＯ4/2）d
・・・（５）
（式中、Ｒ1、Ｒ2は前記と同じ、ａ、ｂ、ｃ及びｄはそれぞれ０．２≦ａ≦１．５、０≦ｂ、０≦ｃ、０＜ｂ＋ｃ、０＜ｄ≦１、０．２≦ａ／ｄ≦１．５、０≦ｂ／ｄ≦５、０≦ｃ／ｄ≦５を満たす正数である。）
〔４〕
前記マイクロリアクターが、断面積２ｍｍ2以下の流路を持つことを特徴とする〔１〕〜〔３〕のいずれかに記載のシリコーン樹脂の製造方法。
〔５〕
前記マイクロリアクターが、直径３ｍｍ以下のプラスチック製チューブをチューブコネクターで結合して、流路としたものであることを特徴とする〔１〕〜〔４〕のいずれかに記載のシリコーン樹脂の製造方法。
〔６〕
前記マイクロリアクターを反応段階に応じ単独又は多段に配置したことを特徴とする〔１〕〜〔５〕のいずれかに記載のシリコーン樹脂の製造方法。
〔７〕
前記有機珪素封止化合物が、トリメチルクロロシラン、ジメチルビニルクロロシラン、フェニルジメチルクロロシラン、トリフェニルクロロシラン及びジフェニルメチルクロロシランから選ばれる１種以上である〔１〕〜〔６〕のいずれかに記載のシリコーン樹脂の製造方法。
〔８〕
前記炭化水素系溶剤が、トルエン、キシレン、直鎖状炭化水素及び分岐状炭化水素から選ばれる１種以上である〔１〕〜〔７〕のいずれかに記載のシリコーン樹脂の製造方法。
〔９〕
前記極性水溶性有機化合物が、炭素数１〜１２のアルコールの１種以上である〔１〕〜〔８〕のいずれかに記載のシリコーン樹脂の製造方法。
〔１０〕
前記アルコールが、イソプロパノール、メタノール及びエタノールから選ばれる１種以上である〔９〕記載のシリコーン樹脂の製造方法。
【発明の効果】
【００１７】
本発明のシリコーン樹脂の製造方法を用いると、設定したとおりの原料配合比で均一な反応が可能であり、酸触媒を用いず、廃棄物が少なく、効率よく所定の構造を有するＭＱレジン等のシリコーン樹脂を得ることができる。
【図面の簡単な説明】
【００１８】
【図１】マイクロリアクターによるＭＱレジンの製造方法概念図である。
【図２】本発明の実施例１で得られたＭＱレジンのＧＰＣチャートである。
【発明を実施するための形態】
【００１９】
以下、本発明について詳細に説明する。
本発明は、シリコーン樹脂を製造する製造方法において、マイクロリアクターを用いて、不溶物となるシリカ単体の副生なしに、酸触媒を用いずにシリコーン樹脂、特にオルガノポリシロキサン（ＭＱレジン）を製造することを特徴とするものである。
【００２０】
本発明は、マイクロリアクターを用いて、水ガラスの酸中和及びオルガノシリル化を同時に行う。本発明者らは、水ガラスの酸処理工程において生成するシラノール基の縮合反応による分子量変化やゲル化等についての防止方法を詳細に検討した結果、水ガラスからシリカヒドロゾルを形成するのに酸触媒を用いて行うのではなく、マイクロリアクターを用いて、オルガノシリル化剤と水ガラスを直接反応させることにより、生成したシラノール基の縮合反応を抑制し、不溶物の生成を防止できることを見出した。
【００２１】
具体的には、水ガラスからシリカヒドロゾルを形成する際に、酸触媒を添加せず、水と混合したときに酸を発生する有機珪素封止化合物を用い、該有機珪素封止化合物が水と混合したときに発生する酸により系を酸性とし、シリカヒドロゾルを形成する。この場合、有機珪素封止化合物がすでに系中に存在しているため、直ちにシラノール基の封止がなされる。
【００２２】
マイクロリアクターを用いて上記反応を行うと、均一な反応が可能であり、温度制御が容易であり、精密な混合が制御可能であるといった点から、常に設定したとおりの原料配合比で均一な反応が可能であり、任意の有機珪素封止化合物と水ガラスの割合で不溶物を伴わずに、目的とするＭＱレジン等のシリコーン樹脂が得られる。
【００２３】
なお、バッチ式においては、水ガラス及び有機珪素封止化合物のいずれかが大過剰な状態でオルガノシリル化が行われるため、酸触媒を用いずにオルガノシリル化を行うと、シラノール基の縮合及び封止が制御できず、不溶物を生じてしまい、ＭＱレジンが効率よく得られず、一部得られたＭＱレジンも、混合時の初期と末期ではその配合比が異なり、均一なものとならない。
【００２４】
マイクロリアクターやマイクロミキサー、これらを使用したマイクロリアクションシステムは、３ミリメートル未満の範囲のチャネル寸法もしくは３ミリリットル未満の範囲の容積を有する極めて小型化された管状の反応器であり、かつそれ自体は公知である（例えば：国際公開第２００６／０３０９５２号パンフレット）。
なお、本発明においては、これらを総称して「マイクロリアクター」という。
【００２５】
反応原料溶液を導入するための少なくとも２つの導入用微小流路及びこれら少なくとも２つの導入用微小流路が接合してなる反応用微小流路を有し、そこで合流する反応原料溶液間の化学反応、例えば、所定の物質の生産を目的とした反応原料間の合成反応、もしくは検査を目的とした試薬と被検体との反応を行わせるためのマイクロリアクターは、流路断面積が微小であることから、反応原料や試薬、検体の体積が少量で十分である。
【００２６】
更に、流路を流れる際の接触面積（単位体積当たりの表面積）が大きくなるので反応性が高く、精密な混合が制御可能であり、熱交換効率が極めて高く、温度制御を迅速に行うことが容易であるため、反応生成物の立体化学、幾何異性、及び位置異性に対して高い選択性が得られ、反応の効率化、均一化が可能である等のメリットがある。また、生産量を増大する際、同じ装置を複数台並べることにより同一条件での再現が容易である。
【００２７】
次に、本発明のシリコーン樹脂（ＭＱレジン）の製造方法について、更に具体的に説明する。
本発明の製造方法は、マイクロリアクターに接続された一方の流路より水ガラス水溶液を、もう一方の流路より水と混合したときに酸を発生する有機珪素封止化合物と炭化水素系溶剤及び／又は極性水溶性有機化合物との混合物をマイクロリアクター中に導入し、混合しながら連続的に反応を行い、ＭＱレジンを得る。
【００２８】
本発明のシリコーン樹脂（ＭＱレジン）の製造方法における原料物質は、Ｑ単位を与える水ガラスと、Ｍ単位を与える有機珪素封止化合物（以下、オルガノシリル化剤ともいう）である。
【００２９】
この場合、Ｑ単位を与える水ガラスは、水ガラス又は珪酸ソーダの名で広く使用されているものでよい。水ガラスは水で希釈され、ＳｉＯ2／Ｎａ2Ｏ含有量の違いにより１号、２号、３号がＪＩＳ規格品としてある。また固形状でも提供されている。更に、水ガラスは、水で希釈して濃度を下げると重合度が低下することが知られている。材料の安定性や反応の確実性と安定性を考え、本発明においては、水溶液として反応を開始させるが、希釈しすぎると溶剤の廃水移行量や廃棄物の増量、不均一系での反応上の問題が起こるので、市販されている水ガラス溶液を原液で使用する、又は水で希釈してＳｉＯ2濃度を５〜３０質量％、好ましくは１０〜３０質量％、更に好ましくは２０〜４０質量％の範囲内に調整して使用するのが好ましい。上記濃度が５質量％未満でも特に問題はないが、収率や廃棄物処理の点から経済的に不利である。
【００３０】
本発明で使用される、水と混合したときに酸を発生するオルガノシリル化剤は、下記一般式（１）で示される化合物を用いるものである。
Ｒ13ＳｉＹ・・・（１）
【００３１】
上記式中、Ｒ1はそれぞれ独立に水素原子、又は炭素原子数１〜１８、特に１〜８の非置換もしくは置換の、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、シクロヘキセニル基等のシクロアルケニル基、エチニル基等のアルキニル基、シクロアルキニル基、フェニル基、トリル基、キシリル基、ナフチル基等のアリール基、ヘテロアリール基、アルキルシリル基、アルキルシロキシ基、シリルアルキル基、アルキルシリルアルキル基、シリル基、又はシロキシ基であり、また、置換基としてはアルキル基、シクロアルキル基、アリール基等の水素原子の一部又は全部を置換したアクリロキシ基、メタクリロキシ基、グリシジル基等が挙げられる。
Ｙは、フッ素、塩素、臭素等のハロゲン原子又はカルボキシル基等の酸基である。
【００３２】
上記式（１）で示されるオルガノシリル化剤の代表的な例としては、トリメチルクロロシラン、トリメチルブロモシラン、トリエチルクロロシラン、トリエチルブロモシラン、トリプロピルクロロシラン、フェニルジメチルクロロシラン、トリフェニルフルオロシラン、トリフェニルクロロシラン、ビニルジメチルクロロシラン、３−アクリロキシプロピルジメチルクロロシラン、３−メタクリロキシプロピルジメチルクロロシラン、グリシジルジメチルクロロシラン、トリメチルシリルカルボン酸などが挙げられる。
上記オルガノシリル化剤としては、合成の容易さ、あるいは入手の容易さから、特に、トリメチルクロロシラン、ジメチルビニルクロロシラン、フェニルジメチルクロロシラン、トリフェニルクロロシラン、ジフェニルメチルクロロシランが好ましい。
上記オルガノシリル化剤は、１種を単独で用いても２種以上を混合して用いてもよい。
【００３３】
本発明で使用されるオルガノシリル化剤の量は、シリル化反応での所望の反応率により変わり得るが、水ガラス中の珪酸原子の使用モル数に対して、通常２０〜１５０モル％、特に４０〜１２０モル％、とりわけ６０〜１２０モル％となる範囲である。オルガノシリル化剤の量が２０モル％未満であると、反応中にシロキシシラノール基の縮合反応により不溶性成分が生成する傾向がある。１５０モル％を超えると反応に寄与しない成分が発生し、経済的に不利となる。
【００３４】
本発明において、有機珪素封止化合物とともに供給される炭化水素系溶剤としては、所望のＭＱレジン生成物が可溶であり、極性水溶性有機化合物が比較的不溶である炭化水素系溶剤が適当であり、具体的には、トルエン、キシレン及び直鎖状又は分岐状炭化水素、例えば、ヘプタン、オクタン、イソドデカン並びにこれらの混合物が挙げられる。
【００３５】
本発明で用いるのに適当な炭化水素系溶剤の量は、用いる極性水溶性有機化合物の種類、オルガノシリル化剤の濃度、オルガノシリル化剤の種類やシリル化率等により異なるため、一概に限定されるものではない。
従って、本炭化水素系溶剤の総量も特に限定されるものではないが、好ましくは本発明により生成したシリコーン樹脂１００質量部に対して炭化水素系溶剤の総量が２５〜１，９００質量部、好ましくは５０〜４００質量部、特に５０〜１５０質量部が望ましい。炭化水素系溶剤の総量が２５質量部未満では、オルガノシリル化時に不溶物が生成する可能性がある。１，９００質量部を超えても、製造上特に問題はないが、多量に用いた場合、得られた反応液を濃縮する場合や、廃棄物やリサイクルの点からも経済的に不利である。
【００３６】
本発明において使用される極性水溶性有機化合物としては、アルコール類、グリコール類、ケトン類並びにこれらの混合物が例示でき、具体的には、メタノール、エタノール、ｎ−プロパノール、イソプロパノール、ｎ−ブタノール、イソブタノールなどの有機アルコール、エチレングリコール、プロピレングリコールなどのグリコール類、アセトン、メチルエチルケトンなどのケトン類が挙げられる。好ましくは炭素数１〜１２のアルコールであり、特に好ましくはイソプロパノール、メタノール、エタノールである。
上記極性水溶性有機化合物は、１種を単独で用いても２種以上を混合して用いてもよい。
【００３７】
本発明において水ガラスを封止するオルガノシリル化剤に加える極性水溶性有機化合物の量は、水ガラスの使用量やｐＨ、用いる極性水溶性有機化合物の種類、オルガノシリル化剤の濃度、オルガノシリル化剤の種類やシリル化率等により異なるため、一概に限定されるものではない。
従って、極性水溶性有機化合物の総量も特に限定されるものではないが、好ましくは本発明により得られるシリコーン樹脂１００質量部に対して極性水溶性有機化合物の総量が０〜１，９００質量部、好ましくは０〜４００質量部、更に好ましくは０〜１５０質量部で行われるのが望ましい。オルガノシリル化剤の種類やシリル化率によっては、極性水溶性有機化合物の総量が０質量部であってもオルガノシリル化時に不溶物が生成しない。オルガノシリル化率が２０〜５０モル％と低い場合、オルガノシリル化反応時に反応生成物が析出してしまう場合があり、この場合は極性水溶性有機化合物を加えることが好ましい。また極性水溶性有機化合物の総量が１，９００質量部を超える量であっても、製造上特に問題はないが、多量に用いた場合、廃棄物やリサイクルの点からも経済的に不利である。
【００３８】
本発明の製造方法において、水ガラスのオルガノシリル化の温度は特に限定されるものではないが、一般的には０〜１００℃、特に０〜２０℃が好ましい。０℃未満であると反応速度が低下する場合があり、また１００℃を超えると、水ガラスを酸処理して生成したシロキシシラノールの縮合反応が、シリル化反応よりも促進され、分子量変化が多少進行することがある。
【００３９】
本発明に用いるマイクロリアクターとしては、断面積が１０ｍｍ2以下である流路を持つものを使用し、流路の断面積として、好ましくは５ｍｍ2以下であり、より好ましくは２ｍｍ2以下である。断面積が１０ｍｍ2を超える場合、水ガラスとオルガノシリル化剤の接触が十分に行われず、オルガノシリル化が不十分なものとなる。なお、上記断面積は、０．１ｍｍ2以上であることが好ましい。
【００４０】
また、反応用流路の長さとしては、上記２液が接触した時点から反応が開始されるため、導入用流路長は反応に影響がなく、適宜な長さを持てばよい。反応用流路長としては、オルガノシリル化剤にもよるが、数ｍｍから数十ｍ、具体的には１ｃｍ以下から１０ｍを超えるものまで適宜使用できる。好ましくは、反応が完結する長さとして、１０ｃｍ〜３ｍが選ばれる。
流速、流量は液の濃度、粘度、流路径により異なり規定できないため、反応が可能な流量、流速を適宜選択すればよい。
【００４１】
本発明に用いるマイクロリアクターとしては、断面積が１０ｍｍ2以下である流路を少なくとも２つ有していれば、市販のものを用いてもよいし、チューブ径が３ｍｍ以下のプラスチック製チューブを結合して流路を作製してもよい。最も簡便な形状としては、プラスチック製チューブをＹ字型あるいはＴ字型チューブコネクターで結合して作製した流路が挙げられるが、必ずしもＹ字型あるいはＴ字型に限定されるわけではない。
【００４２】
本発明で使用し得るプラスチックチューブではなく、所定の形状を持った市販のマイクロリアクター反応流路としては、柴田科学株式会社や、株式会社フジキンＳＩＧＭＡ−ＡＬＤＲＩＣＨなどから販売されており、任意の流路径や流路形状を適宜選択して使用できる。
【００４３】
本発明におけるマイクロリアクターとしては、オルガノシリル化を行う単独でもよく、複数個のマイクロリアクターを連結した多段式でもよい。好ましくは多段式であり、オルガノシリル化を行いＭＱレジンを形成する工程以降の、反応混合物を水性相とＭＱレジンを含む有機相とに分離させる工程や、ＭＱレジンが残留シラノール基を含有している場合、該シラノール基をアルカリ触媒の存在下で縮合するか、該シラノール基をシラザン類及びハロゲン化シラン類の１種以上と反応させることにより、残留シラノール基の量を減らす工程などを連続して行うことが好ましい。オルガノシリル化工程単独では反応液が一定量溜まるまで工程が中断することとなり生産効率的に不利である。
【００４４】
本発明における、液流量及び系内圧力は、マイクロリアクターの流路径によるため、特に特定されるものではなく、流路径が詰まる、あるいは圧力により流路が外れることがなきよう、適宜設定すればよい。
流路径が詰まる主たる要因としては、ポンプの脈動が挙げられる。ポンプが脈動することにより、流路内への水ガラス及びオルガノシリル化剤の供給が不均一となり、生成した水ガラスのシラノール基の縮合反応の進行がばらつき、不溶物を生じる場合があるので、均一な送液を行う必要がある。脈動の起きないポンプは市販されているものを用いるとよい。
【００４５】
得られたＭＱレジン混合物を、水性相とＭＱレジンを含む有機相とに分離させる工程は、静置後二層に分かれるので、これを分離して有機層を得ることができる。
【００４６】
更に、得られたＭＱレジンにシラノール基が残存する場合、該シラノール基をアルカリ触媒の存在下で縮合するか、該シラノール基をシラザン類及びハロゲン化シラン類の１種以上と反応させることにより、残留シラノール基の量を減らしてもよい。
ここで、アルカリ触媒としては、トリエタノールアミンなどのアミン類、ＮａＯＨやＫＯＨなどの無機塩、アンモニア水など、また、シラザン類、ハロゲン化シラン類としては、ヘキサメチルジシラザン、トリメチルクロロシラン、トリフェニルクロロシラン等が挙げられる。
【００４７】
更に必要に応じ、ＭＱレジンを含む有機相を濃縮することができる。
【００４８】
上記方法により得られたＭＱレジンは、下記式（２）で示されるものである。
（Ｒ13ＳｉＯ1/2）p（ＳｉＯ4/2）q・・・（２）
（式中、Ｒ1は上記と同じであり、ｐは０．２≦ｐ≦１．５、好ましくは０．４≦ｐ≦１．０、ｑは０＜ｑ≦１で、ｐ／ｑは０．２≦ｐ／ｑ≦１．０、好ましくは０．４≦ｐ／ｑ≦０．９を満たす正数である。）
【００４９】
更に、本発明のシリコーン樹脂の製造方法では、上記製法で得られるＭＱレジンに、下記式（７）で表されるＤ単位及び／又は下記式（８）で表されるＴ単位源を導入したＭＤＱレジンやＭＴＱレジン、ＭＤＴＱレジンを調製することも可能である。
Ｒ22ＳｉＯ2/2・・・（７）
Ｒ2ＳｉＯ3/2・・・（８）
（式中、Ｒ2はそれぞれ独立して、水素原子又は水酸基、アルコキシ基、アルコキシシリル基、炭素数１〜１０の非置換もしくは置換のアルキル基、炭素数５〜１０の非置換もしくは置換のシクロアルキル基、炭素数６〜１０の非置換もしくは置換のアリール基、及び不飽和基，エポキシ基，アミノ基，メルカプト基もしくはハロゲン原子を有する基からなる群から選ばれる１種の基である。）
【００５０】
上記式（７）及び（８）で表される単位を与えるオルガノシリル化剤としては、下記一般式（３）で示される有機珪素化合物を用いることができる。
Ｒ24-mＳｉＹm・・・（３）
（式中、Ｙ及びＲ2は前記の通りであり、ｍは２又は３である。）
【００５１】
上記式中、アルコキシ基としては、メトキシ基、エトキシ基等の炭素数１〜８のアルコキシ基が挙げられる。また、アルコキシシリル基としては、上記炭素数１〜８のアルコキシ基を有するトリアルコキシシリル基、ジアルコキシアルキルシリル基、アルコキシジアルキルシリル基が例示でき（なお、アルキル基の炭素数は１〜８が好ましい）、具体的にはトリメトキシシリル基、トリエトキシシリル基が挙げられる。
【００５２】
Ｒ2の炭素数１〜１０のアルキル基としては、メチル基、エチル基、ｎ−プロピル基、ｉ−プロピル基、ｎ−ブチル基、ｓｅｃ−ブチル基、ｔ−ブチル基、ｎ−ペンチル基、ｉ−ペンチル基、アミル基、ヘキシル基、オクチル基、２−エチルヘキシル基、ノニル基、デシル基などが挙げられる。また、Ｒ2の炭素数１〜１０の置換アルキル基としては、前記炭素数１〜１０のアルキル基に、フッ素、塩素、臭素などのハロゲン原子等の置換基を有するアルキル基が挙げられる。
【００５３】
Ｒ2の炭素数５〜１０のシクロアルキル基としては、シクロペンチル基、シクロヘキシル基、４−メチルシクロヘキシル基などが挙げられる。また、Ｒ2の炭素数５〜１０の置換シクロアルキル基としては、前記炭素数５〜１０のシクロアルキル基に、フッ素、塩素、臭素などのハロゲン原子等の置換基を有するシクロアルキル基が挙げられる。
【００５４】
Ｒ2の炭素数６〜１０のアリール基としては、フェニル基、トリル基などが挙げられる。また、Ｒ2の炭素数６〜１０の置換アリール基としては、前記炭素数６〜１０のアリール基に、フッ素、塩素、臭素などのハロゲン原子等の置換基を有するアリール基が挙げられる。
【００５５】
Ｒ2の不飽和基（不飽和基としては炭素数２〜６のアルケニル基が好ましい）、エポキシ基、アミノ基、メルカプト基もしくはハロゲン基を有する基としては特に限定されないが、容易かつ安価に入手又は製造できる点で、下記式（９）〜（１６）で示される基から選ばれる一価の有機基が好ましい。
【００５６】
【化１】
0005747774.tif 000002
（式（９）〜（１６）中、Ｒ3は水素原子又はメチル基であり、Ｒ4は炭素数１〜１５の二価の有機基であり、Ｒ5は炭素数１〜１０のアルキル基、炭素数６〜１０のアリール基又は炭素数１〜１０のアシル基である。）
【００５７】
上記式中、Ｒ4の具体例としては、例えば、メチレン基、エチレン基、プロピレン基、ブチレン基、ヘキシレン基、オクチレン基、置換プロピレン基、置換ブチレン基、置換ヘキシレン基、ペンタメチレン基、ヘプタメチレン基、ノナメチレン基、デカメチレン基、エチルエチレン基、２−メチルテトラメチレン基、３−メチルテトラメチレン基などの直鎖状又は分岐状の炭素数１〜１０のアルキレン基及び置換アルキレン基、炭素数６〜１０のアリーレン基及び置換アリーレン基、式：−ＣＨ2ＣＨＲ6−（ＯＣＨ2ＣＨＲ6）m−（ｍは１〜４の整数、Ｒ6はＨ又はＣＨ3）のように例示されたアルキレン基における炭素鎖が任意の位置で酸素原子により中断された炭素数４〜１５のオキシアルキレン基等の基などが挙げられる。なお、上記各置換基としては、フッ素、塩素等のハロゲン原子が挙げられる。
【００５８】
また、Ｒ5の炭素数１〜１０のアルキル基としては、メチル基、エチル基、ｎ−プロピル基、ｉ−プロピル基、ｎ−ブチル基、ｓｅｃ−ブチル基、ｔ−ブチル基、ｎ−ペンチル基、ｉ−ペンチル基、アミル基、ヘキシル基、オクチル基、２−エチルヘキシル基、ノニル基、デシル基などが挙げられる。Ｒ5の炭素数６〜１０のアリール基としては、フェニル基、トリル基などが挙げられる。Ｒ5の炭素数１〜１０のアシル基としては、ホルミル基、アセチル基などが挙げられる。
【００５９】
シリコーン樹脂にＤ単位及び／又はＴ単位を導入する場合、その製造方法としては、上述したマイクロリアクターの一方の流路より水ガラス水溶液を、もう一方の流路より上記式（３）で示される化合物、即ちＤ単位を構成するためのＲ22ＳｉＹ2及び／又はＴ単位を構成するためのＲ2ＳｉＹ3（Ｒ2及びＹは上記と同じ）と炭化水素系溶剤及び／又は極性水溶性有機化合物との混合物を上記マイクロリアクターに導入し、混合しながら連続的に反応を行い、ＤＴＱレジン（ＤＱレジン、ＴＱレジン又はＤＴＱレジン）を得る。
【００６０】
ここで、使用される上記式（３）で示される化合物の量は、水ガラス中の珪酸原子のモル数に対して、０．０１〜５００モル％、特に０．０１〜１５０モル％となる範囲で用いることが好ましい。式（３）で示される化合物が少なすぎる場合は、ＭＱレジンとなるだけであり、多すぎると得られるＭＤＴＱレジンがオイル状となる場合がある。
【００６１】
ここで、炭化水素系溶剤及び極性水溶性有機化合物の使用量としては、前述した通りである。また、この場合の反応温度も、前述した通りである。
【００６２】
次に、流路出口より得られたＤＴＱレジン混合液を、次のマイクロリアクターの一方の流路より導入し、もう一方の流路よりＭ単位を構成するための下記一般式（４）で示される有機珪素封止化合物と炭化水素系溶剤及び／又は極性水溶性有機化合物との混合物を上記マイクロリアクターに導入し、混合しながら連続的に反応を行い、ＭＤＴＱレジン（ＭＤＱレジン、ＭＴＱレジン又はＭＤＴＱレジン）を得る。
【００６３】
Ｒ13ＳｉＹ2・・・（４）
（式中、Ｙ2はハロゲン原子、水酸基、−ＯＲ7基又は−ＯＳｉＲ83基であり、Ｒ7及びＲ8はそれぞれ独立に水素原子又は一価の炭化水素基を示し、Ｒ1は上記と同じである。）
【００６４】
上記式中、Ｒ7及びＲ8の一価炭化水素基としては、炭素数１〜１８、特に１〜８のものが挙げられ、具体的には、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、フェニル基、トリル基、キシリル基、ナフチル基等のアリール基、ベンジル基、フェニルエチル基、フェニルプロピル基等のアラルキル基などが挙げられる。
【００６５】
式（４）で示される化合物として、具体的には、上記式（１）で示されるオルガノシリル化剤として例示した化合物と同様のものが例示できる。
なお、ここで使用される有機珪素封止化合物は、得られたＤＴＱレジン混合液がすでに酸性溶液となっているため、水と混合したときに酸を発生するものでなくても構わない。
【００６６】
ここで、使用される上記式（４）で示される有機珪素封止化合物の量は、水ガラス中の珪酸原子のモル数に加え、導入されたＤ単位、Ｔ単位のモル数に対して、２０〜５００モル％、特に４０〜１５０モル％となる範囲で用いることが好ましい。有機珪素封止化合物が少なすぎると不溶物となり析出する場合があり、多すぎると経済的に不利となる。
【００６７】
ここで、炭化水素系溶剤及び極性水溶性有機化合物の使用量としては、前述した通りである。また、この場合の反応温度も、前述した通りである。
【００６８】
シリコーン樹脂にＤ単位及び／又はＴ単位を導入する別の製造方法としては、あらかじめ上記式（４）で示される有機珪素封止化合物と下記一般式（６）で示されるＤ単位原料及び／又はＴ単位原料とを混合しておき、この混合物と水ガラスとを反応させる方法がある。この場合は、上述したＭＱレジンの製造方法と同様に、一方の流路より水ガラス水溶液を、もう一方の流路より水と混合したときに酸を発生する、上記式（４）で示される有機珪素封止化合物及び下記一般式（６）で示される化合物、即ちＤ単位を構成するための原料及び／又はＴ単位を構成するための原料と、炭化水素系溶剤及び／又は極性水溶性有機化合物との混合物を上述したマイクロリアクターに導入し、混合しながら連続的に反応を行い、ＭＤＴＱレジン（ＭＤＱレジン、ＭＴＱレジン又はＭＤＴＱレジン）を得る。この場合、上記式（４）で示される有機珪素封止化合物及び下記一般式（６）で示されるＤ単位原料及び／又はＴ単位原料は、必ずしも全てが水と混合したときに酸を発生する必要はなく、これら混合物中にシリカヒドロゾル形成に必要な酸の量が得られればよい。
【００６９】
Ｒ24-mＳｉＹ2m・・・（６）
（式中、Ｒ2、Ｙ2、ｍは前記の通りであり、ただし、式（４）及び式（６）で示される有機珪素化合物混合物のＹ2の全部もしくは一部がハロゲン原子又は酸基である。）
【００７０】
上記式（６）で示される化合物として、具体的には、上記式（３）で示されるオルガノシリル化剤として例示した化合物と同様のものが例示できる。
【００７１】
ここで、使用される上記式（４）で示される有機珪素封止化合物の量は、水ガラス中の珪酸原子のモル数に加え、導入されたＤ単位、Ｔ単位のモル数に対して、２０〜５００モル％、特に４０〜１００モル％となる範囲で用いることが好ましい。有機珪素封止化合物が少なすぎると不溶物となり析出する場合があり、多すぎると経済的に不利となる。
【００７２】
また、使用される上記式（６）で示される化合物の量は、水ガラス中の珪酸原子のモル数に加え、導入されたＤ単位、Ｔ単位のモル数に対して、２０〜５００モル％、特に４０〜１５０モル％となる範囲で用いることが好ましい。上記化合物が少なすぎると不溶物が析出する場合があり、多すぎると得られるＭＤＴＱ／ＭＤＱ／ＭＴＱレジンがオイル状となる場合がある。
【００７３】
ここで、炭化水素系溶剤及び極性水溶性有機化合物の使用量としては、前述した通りである。また、この場合の反応温度も、前述した通りである。
【００７４】
この場合、シリカヒドロゾル形成に必要な酸はすでに系内に存在するため、有機珪素封止化合物によるオルガノシリル化はスムースに行われる。
【００７５】
Ｄ単位及び／又はＴ単位を導入して得られるＭＤＴＱレジン（ＭＤＱレジン、ＭＴＱレジン又はＭＤＴＱレジン）は、下記式（５）で表される。
（Ｒ13ＳｉＯ1/2）a−（Ｒ22ＳｉＯ2/2）b−（Ｒ2ＳｉＯ3/2）c−（ＳｉＯ4/2）d
・・・（５）
（式中、Ｒ1、Ｒ2は前記の通りである。ａは０．２≦ａ≦１．５、ｂは０≦ｂ、０＜ｂ＋ｃ、０＜ｄ≦１、０．２≦ａ／ｄ≦１．５、０≦ｂ／ｄ≦５、０≦ｃ／ｄ≦５を満たす正数である。）
【実施例】
【００７６】
以下、実施例及び比較例を示して本発明について更に詳細に説明するが、本発明はこれら実施例に限定されるものではない。なお、下記例において、％は特に断りのない限り質量％を示す。
【００７７】
［実施例１］
以下の装置を組み合わせることによりチューブ単体によるマイクロリアクターを構成した。ここで、図１はマイクロリアクターの概念図である。
ポンプ：ミニケミカルポンプＮＰ−ＫＸ−２２０
チューブ：内径１．５ｍｍポリテトラフルオロエチレン製チューブ
ジョイント：ポリプロピレン製Ｙ型チューブコネクター
【００７８】
以下の方法によりＭＱレジンを調製した。
（１）内径１．５ｍｍのポリテトラフルオロエチレン製チューブをポリプロピレン製Ｙ型チューブコネクターの３方に接続し、１．５ｍｍチューブマイクロリアクターを作製した。
（２）水ガラス１号（ＳｉＯ2含量３８質量％）をイオン交換水を用いてＳｉＯ2含量２５質量％に希釈した水ガラス溶液を、ポンプにて、９ｇ／分の流量でマイクロリアクター内に送液した。水ガラス水溶液は常温で置いておいた。
（３）トリメチルクロロシラン（ＴＭＣＳ）／トルエン（Ｔｏｌ）／イソプロパノール（ＩＰＡ）＝３３．３／６６．７／０（質量比）混合物を、ポンプにて、１０ｇ／分の流量でマイクロリアクター内に送液し、オルガノシリル化を行った。このときのオルガノシリル化剤（Ｍ単位）の量は、水ガラス中の珪酸原子（Ｑ単位）の使用モル数に対して、８０モル％（Ｍ単位とＱ単位の比、Ｍ／Ｑ＝０．８）であった。
（４）オルガノシリル化後の流れを、チューブを恒温水層に浸すことにより、６０℃に加熱した。滞留時間は約３０分であった。
（５）加熱後、チューブから得られた反応液を連続分離ユニットで、ＭＱレジンを含有する有機相と水／イソプロパノール混合相とに分離した。
（６）連続生成後、１Ｌフラスコに有機相を導入し、６００ｇ溜まった時点で、有機相から水、ヘキサメチルジシロキサンなどの残留揮発性成分をストリッピング除去した。
（７）次にストリッピング済み有機相をろ過し、追加のトルエンでＭＱレジン固形分含量を６０質量％固形分に調節した。
【００７９】
得られたＭＱレジンは、ＧＰＣ（ゲルパーミエーションクロマトグラフィ、溶媒：トルエン）を用いて生成を確認した。得られたＭＱレジンのポリスチレン換算数平均分子量は２，７９５、同重量平均分子量は４，７９３であった。不溶物の発生は、白色析出物の有無を目視観察、及びチューブの詰まりによる反応液の流出量を元に確認した。不溶物の生成は確認されなかった。条件を表１に、結果を表２に示す。
得られたＭＱレジンのＧＰＣチャートを図２に示す。
【００８０】
［実施例２〜１７］
実施例１の装置を用いて、水ガラス濃度、水ガラス流量、トリメチルクロロシラン／トルエン／イソプロパノールの質量比、トリメチルクロロシラン／トルエン／イソプロパノール混合物の流量を変更した以外は実施例１と同様にＭＱレジンを得た。条件を表１に、結果を表２に示す。全てにおいて、不溶物を生成することなく、ＭＱレジンが得られた。
【００８１】
［実施例１８〜２３］
実施例１、６、８、１０、１２、１７でポリテトラフルオロエチレン製チューブの内径を３ｍｍとした以外は、同様にＭＱレジンを得た。条件及び結果を表３に示す。全てにおいて、不溶物を生成することなく、ＭＱレジンが得られた。
【００８２】
［実施例２４〜２９］
実施例１、６、８、１０、１２、１７でマイクロリアクターとして柴田科学製Ｔ字型ミキサー（流路幅０．４ｍｍ×流路高さ０．４ｍｍ）を使用した以外は、同様にＭＱレジンを得た。条件及び結果を表４に示す。全てにおいて、不溶物を生成することなく、ＭＱレジンが得られた。
【００８３】
［実施例３０］
実施例１の装置を用いてトリメチルクロロシランの代わりにフェニルトリメトキシシラン（ＦＴＭｅＯＳ）を用いた以外は実施例１と同様にしてＴＱレジンを作製した（１段目）。このときのフェニルトリメトキシシラン（Ｔ単位）の量は、水ガラス中の珪酸原子（Ｑ単位）の使用モル数に対して、５０モル％（Ｔ単位とＱ単位の比、Ｔ／Ｑ＝０．５）であった。得られたＴＱレジン（ＴＱレジン濃度２９．２質量％）を６０℃の恒温層に３０分滞留した後、更に同じ１．５ｍｍチューブマイクロリアクターの片方に繋ぎ、ポンプにて、１０ｇ／分の流量でマイクロリアクター内に送液した。もう一方よりトリメチルクロロシラン／トルエン／イソプロパノール＝１０／６．６／０（質量比）混合物を、ポンプにて、１０ｇ／分の流量で２段目のマイクロリアクター内に導入してオルガノシリル化を行った（２段目）。このときのトリメチルクロロシラン（Ｍ単位）の量は、水ガラス中の珪酸原子（Ｑ単位）の使用モル数に加え、導入されたフェニルトリメトキシシラン（Ｔ単位）の使用モル数に対して、１５０モル％（Ｍ単位とＱ単位及びＴ単位との比、Ｍ／ＴＱ＝１．５であった。その後、更に実施例１の（４）〜（７）の工程を行い、ＭＴＱレジンを得た。条件を表５に示す。
【００８４】
［比較例１〜１７］
実施例１〜１７でポリテトラフルオロエチレン製チューブの内径を１０ｍｍとした以外は、同じ条件で行った。結果を表６に示す。ＭＱレジンは一部得られたが、全ての場合において不溶物が生成した。
【００８５】
［比較例１８〜３４］
１Ｌセパラブルフラスコに水ガラス溶液を実施例１〜１７の各条件で投入した質量に相当する質量を投入し、攪拌羽により６００ｒｐｍで攪拌しながら、上部より各条件での流量でトリメチルクロロシラン／トルエン／イソプロパノール混合物を投入し、オルガノシリル化を行った。結果を表７に示す。急激な発熱とともに不溶物が発生し、ＭＱレジンは得られなかった。
【００８６】
［比較例３５〜３８］
実施例１の装置を用いて、水ガラス濃度、水ガラス流量、トリメチルクロロシラン／トルエン／イソプロパノールの質量比、トリメチルクロロシラン／トルエン／イソプロパノール混合物の流量を変更して、オルガノシリル化剤（Ｍ単位）と水ガラス中の珪酸原子（Ｑ単位）のモル比（Ｍ／Ｑ）を０．０５とした。条件を表８に、結果を表９に示す。不溶物が生成し、ＭＱレジンは得られなかった。
【００８７】
【表１】
0005747774.tif 000003
【００８８】
【表２】
0005747774.tif 000004
【００８９】
【表３】
0005747774.tif 000005
【００９０】
【表４】
0005747774.tif 000006
【００９１】
【表５】
0005747774.tif 000007
【００９２】
【表６】
0005747774.tif 000008
【００９３】
【表７】
0005747774.tif 000009
【００９４】
【表８】
0005747774.tif 000010
【００９５】
【表９】
0005747774.tif 000011
【００９６】
以上のことから、マイクロリアクターを用いることにより、酸触媒を用いることなくＭＱレジンの製造が可能であることが確認された。
【００９７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図１】
0005747774.tif 000012
【図２】
0005747774.tif 000013